(57)【要約】【課題】レジストパターン形成直後であってもケイ素系化合物を用いて構成されたハードマスク膜を高精度にパターニングすることが可能なマスクブランクの製造方法を提供する。【解決手段】基板上に、パターニング材料膜と、ケイ素を含有するハードマスク膜とをこの順に成膜する成膜工程と、有機ケイ素化合物を用いた処理により、前記ハードマスク膜の表面のシラノール基を化学修飾基で修飾する改質処理工程と、前記改質処理された前記ハードマスク膜上にレジスト膜を形成する工程とを有し、前記改質処理は、前記シラノール基の前記化学修飾基による被覆率が、飽和被覆率を１００％とした場合に４５％以上、８５％以下の範囲となるように処理を行うマスクブランクの製造方法である。【選択図】図１
2019133193.tif 000002
【特許請求の範囲】
【請求項１】
基板上に、パターニング材料膜と、ケイ素を含有するハードマスク膜とをこの順に成膜する成膜工程と、
有機ケイ素化合物を用いた処理により、前記ハードマスク膜の表面のシラノール基を化学修飾基で修飾する改質処理工程と、
前記改質処理された前記ハードマスク膜上にレジスト膜を形成する工程とを有し、
前記改質処理は、前記シラノール基の前記化学修飾基による被覆率が、飽和被覆率を１００％とした場合に４５％以上、８５％以下の範囲となるように処理を行う
マスクブランクの製造方法。
【請求項２】
前記成膜工程では、前記パターニング材料膜として、クロムを含有する材料膜を成膜する
ことを特徴とする請求項１に記載のマスクブランクの製造方法。
【請求項３】
前記有機ケイ素化合物は、アミノ基を有している
ことを特徴とする請求項１または２に記載のマスクブランクの製造方法。
【請求項４】
前記有機ケイ素化合物は、ヘキサメチルジシラザンである
ことを特徴とする請求項１〜３の何れかに記載のマスクブランクの製造方法。
【請求項５】
前記ハードマスク膜の膜厚は、１．５ｎｍ以上１５ｎｍ未満である
ことを特徴とする請求項１〜４の何れかに記載のマスクブランクの製造方法。
【請求項６】
前記ハードマスク膜は、酸素および窒素のうちの少なくとも一方とケイ素とからなる
ことを特徴とする請求項１〜５の何れかに記載のマスクブランクの製造方法。
【請求項７】
請求項１〜６の何れかに記載のマスクブランクの製造方法によって製造されたマスクブランクを用いる転写用マスクの製造方法であって、
リソグラフィー法により前記レジスト膜にレジストパターンを形成する工程と、
前記レジストパターンをマスクとし、フッ素系ガスを用いたドライエッチングにより、前記ハードマスク膜をパターニングする工程と、
前記パターニングされたハードマスク膜をマスクとして前記パターニング材料膜をエッチングすることにより、当該パターニング材料膜をパターニングする工程とを有する
転写用マスクの製造方法。
【請求項８】
前記成膜工程では、前記パターニング材料膜として、クロムを含有する材料膜を成膜し、
前記パターニング材料膜をパターニングする工程では、前記ハードマスク膜をマスクとし、塩素系ガスを用いたドライエッチングにより、前記クロムを含有する材料膜をパターニングする 
ことを特徴とする請求項７記載の転写用マスクの製造方法。
【請求項９】
基板上に、パターニング材料膜と、ケイ素を含有するハードマスク膜とがこの順で成膜されたマスクブランクであって、
前記ハードマスク膜は、有機ケイ素化合物を用いた処理によって、表面のシラノール基が化学修飾基で修飾されており、修飾された表面の前記化学修飾基による被覆率が飽和被覆率を１００％とした場合に４５％以上８５％以下である
ことを特徴とするマスクブランク。
【請求項１０】
前記有機ケイ素化合物は、アミノ基を有している
ことを特徴とする請求項９に記載のマスクブランク。
【請求項１１】
前記有機ケイ素化合物は、ヘキサメチルジシラザンである
ことを特徴とする請求項９または１０に記載のマスクブランク。
【発明の詳細な説明】
【技術分野】
【０００１】
本発明は、マスクブランクの製造方法、転写用マスクの製造方法、およびマスクブランクに関する。
【背景技術】
【０００２】
マスクブランクにおいて基板上に設けられた薄膜の中には、その最表面にケイ素化合物からなるハードマスク膜を有するものがある。ケイ素化合物からなる薄膜は、塩素系ガスに対するドライエッチング耐性に優れることから、遮光膜として用いられるクロム系薄膜等を塩素系ガスでドライエッチングする場合のマスクパターンとして有用である。また、厚さ５ｎｍ以下のきわめて薄膜であってもマスクとして機能を果たすことから、ハードマスク膜をエッチングする際にマスクとして用いるレジスト膜を薄膜化することができる。これにより、基板上の薄膜に対して、１００ｎｍ以下の寸法の微細パターンを転写することが可能となる。
【０００３】
ここで、ケイ素系化合物からなるハードマスク膜の表面は極性表面であり、極性の低い有機化合物からなるレジスト膜に対する密着性が十分ではない。このため、例えば線幅５０ｎｍ以下の微細パターンの形成においては、リソグラフィーによってレジスト膜に形成したレジストパターンのパターン倒れが発生する。そこでマスクブランクの製造工程においては、薄膜の上部にレジスト膜を形成する前に、ハードマスク膜の表面に対して密着性改善のための表面改質処理が行われている。この表面改質処理においては、例えばハードマスク膜に対して例えば窒素ガスを用いて蒸散させたＨＭＤＳ（ヘキサメチルジシラザン）を接触させ、ハードマスク膜の表面にごく薄い疎水性表面層を形成する（例えば下記特許文献１参照）。
【先行技術文献】
【特許文献】
【０００４】
【特許文献１】特開２０１４−５９５７５号公報
【発明の概要】
【発明が解決しようとする課題】
【０００５】
ところで、マスクブランクを用いた転写用マスクの製造においては、レジスト膜のリソグラフィー処理によってレジストパターンを形成した後には、速やかに当該レジストパターンをマスクにして下層のハードマスク膜をエッチングすることが好ましい。これにより、レジストパターンに異物が付着することによる下層のエッチング形状の劣化が防止されるためである。
【０００６】
しかしながら、レジストパターン形成後、直ちに下層のハードマスク膜をエッチングした場合であっても、ハードマスクパターンに欠陥が発生する現象が生じた。
【０００７】
そこで本発明は、レジストパターン形成直後であってもケイ素系化合物を用いて構成されたハードマスク膜を高精度にパターニングすることが可能なマスクブランクの製造方法を提供すること、および形状精度の良好な微細パターンを有する転写用マスクの製造方法を提供することを目的とする。
【課題を解決するための手段】
【０００８】
＜構成１＞
基板上に、パターニング材料膜と、ケイ素を含有するハードマスク膜とをこの順に成膜する成膜工程と、
有機ケイ素化合物を用いた処理により、前記ハードマスク膜の表面のシラノール基を化学修飾基で修飾する改質処理工程と、
前記改質処理された前記ハードマスク膜上にレジスト膜を形成する工程とを有し、
前記改質処理は、室温２３℃における前記ハードマスク膜の表面の水接触角が４０°以上５５°以下の範囲となるように行う
マスクブランクの製造方法。
【０００９】
＜構成２＞
基板上に、パターニング材料膜と、ケイ素を含有するハードマスク膜とをこの順に成膜する成膜工程と、
有機ケイ素化合物を用いた処理により、前記ハードマスク膜の表面のシラノール基を化学修飾基で修飾する改質処理工程と、
前記改質処理された前記ハードマスク膜上にレジスト膜を形成する工程とを有し、
前記改質処理は、前記シラノール基の前記化学修飾基による被覆率が、飽和被覆率を１００％とした場合に４５％以上８５％以下の範囲となるように処理を行う
マスクブランクの製造方法。
【００１０】
＜構成３＞
前記成膜工程では、前記パターニング材料膜として、クロムを含有する材料膜を成膜する
ことを特徴とする構成１または２記載のマスクブランクの製造方法。
【００１１】
＜構成４＞
前記有機ケイ素化合物は、アミノ基を有している
ことを特徴とする構成１〜３の何れかに記載のマスクブランクの製造方法。
【００１２】
＜構成５＞
前記有機ケイ素化合物は、ヘキサメチルジシラザンである
ことを特徴とする構成１〜４の何れかに記載のマスクブランクの製造方法。
【００１３】
＜構成６＞
前記ハードマスク膜の膜厚は、１．５ｎｍ以上１５ｎｍ未満である
ことを特徴とする構成１〜５の何れかに記載のマスクブランクの製造方法。
【００１４】
＜構成７＞
前記ハードマスク膜は、酸素および窒素のうちの少なくとも一方とケイ素とからなる
ことを特徴とする構成１〜６の何れかに記載のマスクブランクの製造方法。
【００１５】
＜構成８＞
構成１〜７の何れかに記載のマスクブランクの製造方法によって製造されたマスクブランクを用いる転写用マスクの製造方法であって、
リソグラフィー法により前記レジスト膜にレジストパターンを形成する工程と、
前記レジストパターンをマスクとし、フッ素系ガスを用いたドライエッチングにより、前記ハードマスク膜をパターニングする工程と、
前記パターニングされたハードマスク膜をマスクとして前記パターニング材料膜をエッチングすることにより、当該パターニング材料膜をパターニングする工程とを有する
転写用マスクの製造方法。
【００１６】
＜構成９＞
前記成膜工程では、前記パターニング材料膜として、クロムを含有する材料膜を成膜し、
前記パターニング材料膜をパターニングする工程では、前記ハードマスク膜をマスクとし、塩素系ガスを用いたドライエッチングにより、前記クロムを含有する材料膜をパターニングする
ことを特徴とする構成８記載の転写用マスクの製造方法。
【００１７】
＜構成１０＞
基板上に、パターニング材料膜と、ケイ素を含有するハードマスク膜とがこの順で成膜されたマスクブランクであって、
前記ハードマスク膜は、有機ケイ素化合物を用いた処理によって、表面のシラノール基が化学修飾基で修飾されており、修飾された表面の水接触角が４０°以上５５°未満である
ことを特徴とするマスクブランク。
【００１８】
＜構成１１＞
基板上に、パターニング材料膜と、ケイ素を含有するハードマスク膜とがこの順で成膜されたマスクブランクであってり、
前記ハードマスク膜は、有機ケイ素化合物を用いた処理によって、表面のシラノール基が化学修飾基で修飾されており、修飾された表面の前記化学修飾基による被覆率が飽和被覆率を１００％とした場合に４５％以上８５％以下である
ことを特徴とするマスクブランク。
【発明の効果】
【００１９】
以上の構成を有する本発明の製造方法によれば、レジスト膜とケイ素系化合物を用いて構成されたハードマスク膜との密着性を確保しつつ、レジストパターン形成直後であってもハードマスク膜を高精度にパターニングすることが可能なマスクブランクを得ることが可能である。またこの製造方法によって得られたマスクブランクを用いることにより、形状精度の良好な微細パターンを有する転写用マスクを得ることが可能になる。
【図面の簡単な説明】
【００２０】
【図１】本発明の実施形態のマスクブランクの製造方法を示す断面工程図である。
【図２】本発明の転写用マスクの製造方法を示す製造工程図（その１）である。
【図３】本発明の転写用マスクの製造方法を示す製造工程図（その２）である。
【発明を実施するための形態】
【００２１】
発明者らは、ケイ素系化合物からなるハードマスク膜上にレジスト膜が設けられた構成のマスクブランクに関し、リソグラフィーの直後に直ちに下層のハードマスク膜をパターンエッチングしてハードマスクパターンを形成した場合に、ハードマスクパターンに生じる欠陥の発生原因について検討を行った。
【００２２】
その結果、欠陥の形成分布と、リソグラフィー処理によるレジストパターン形成後に処理表面に残存している水滴の分布とが類似していることを突き止めた。そしてこのことから、レジストパターンをマスクにしてハードマスク膜をドライエッチングする際の減圧処理に伴う低温化の影響で、処理表面に残存している水滴が氷化し、その氷がマスクとなってハードマスク膜のエッチングを阻害していると推測した。詳しく説明すると、次のとおりである。
【００２３】
すなわち、リソグラフィー処理によるレジストパターン形成においては、現像・リンス処理後に、処理表面をスピン乾燥する。この際、処理表面にはレジストパターンによる凹凸が形成されているため、微細な水滴がレジストパターン間に残存する。レジストパターン間には、表面改質処理によってごく薄い疎水性表面層が形成されたハードマスク膜の表面が露出した状態となっている。このため、レジストパターン間に残存する水滴は、ハードマスク膜に対して大きな接触角で盛り上がり、体積に対して表面積が小さい形状となっている。
【００２４】
ここでリソグラフィー処理によるレジストパターン形成の直後、すなわちスピン乾燥の直後にドライエッチングのための減圧処理を施した場合、平らな形状に付着した水滴であれば、体積に対する表面積が大きいため減圧環境下で容易に蒸発する。これに対して、大きな接触角で盛り上がった形状の水滴は、表面積が小さいために蒸発効率が悪く、減圧に伴うチャンバー内空間の温度低下と水滴表面からの気化熱により急冷されることによって凝固（氷化）し、その氷がハードマスク膜のエッチングの際の異物要素になっていると推測した。
【００２５】
そこで発明者らは、ケイ素系化合物を用いて構成されたハードマスク膜上にレジスト膜を形成する場合のハードマスク膜の表面改質処理として、単なる疎水化処理ではなく、レジスト膜との密着性を確保しつつも、リソグラフィー処理の後に残存する水滴に有る程度の蒸発（蒸散）効率が得られる範囲の親水性とする処理を行うことにより、上述した欠陥の発生を防止できるという結論に至った。
【００２６】
以下に、上述した効果を得るための本発明の詳細な構成を、図面に基づいて説明する。ここでは、本発明を位相シフト型のマスクブランクの製造方法に適用した実施の形態を説明し、次いでこの製造方法によって得られたマスクブランクを用いた転写用マスクの製造方法の実施の形態を説明する。尚、各図において同様の構成要素には同一の符号を付して説明を行う。
【００２７】
≪マスクブランクの製造方法≫
図１は、実施形態のマスクブランクの製造方法を説明するための断面工程図である。以下に、図１に基づき、実施形態のマスクブランクの製造方法を説明する。
【００２８】
先ず図１Ａに示すように、基板１０を用意し、この基板１０上に、ハーフトーン膜１１、遮光膜１３、およびケイ素系材料からなるハードマスク膜１５をこの順に成膜する成膜工程を行う。このうちハーフトーン膜１１および遮光膜１３は、微細なパターンが転写形成されるパターニング材料膜として成膜される。また遮光膜１３は、クロムを含有する材料膜として成膜される。次に、各構成要素およびその成膜手順の詳細を説明する。
【００２９】
＜基板１０＞
ここで用意する基板１０は、一般的にガラス材から構成され、ケイ素を含有する材料からなるものが選択される。例えばバイナリマスクや位相シフトマスク用のマスクブランクの基板１であれば、ＡｒＦエキシマレーザ光（波長：約１９３ｎｍ）のような露光光に対して透過性を有する材料で構成されればよい。このような材料としては、合成石英ガラスが用いられるが、この他にも、アルミノシリケートガラス、ソーダライムガラスを用いることができる。特に、石英基板は、ＡｒＦエキシマレーザ光、またはそれよりも短波長の領域で透明性が高いので、本発明のマスクブランクに特に好適に用いることができる。
また、反射型のマスクブランクの基板１であれば、露光時の発熱による熱膨張が低く抑えられた低熱膨張ガラス（ＳｉＯ２−ＴｉＯ２ガラス等）を用いて構成される。
【００３０】
以上のような基板１０は、周端面および主表面が所定の表面粗さに研磨され、その後、所定の洗浄処理および乾燥処理が施されたものである。
【００３１】
尚、ここで言うリソグラフィーにおける露光工程とは、マスクブランクを用いて作製された転写用マスクを用いてのリソグラフィーにおける露光工程であり、以下において露光光とはこの露光工程で用いられる露光光であることとする。転写用マスクがバイナリマスクや位相シフトマスクの場合、この露光光としては、ＡｒＦエキシマレーザ光（波長：１９３ｎｍ）、ＫｒＦエキシマレーザ光（波長：２４８ｎｍ）、ｉ線光（波長：３６５ｎｍ）のいずれも適用可能であるが、露光工程における位相シフトパターンの微細化の観点からは、ＡｒＦエキシマレーザ光を露光光に適用することが望ましい。また転写用マスクが反射型マスクである場合、この露光光としては、ＥＵＶ光（波長：１３．５６ｎｍ）が適用される。
【００３２】
＜ハーフトーン膜１１の成膜＞
次に、以上のような基板１０における処理表面上に、例えばスパッタ法によってハーフトーン膜１１を成膜する。ここで成膜するハーフトーン膜１１は、例えばケイ素（Ｓｉ）を含有する材料膜として成膜する。このハーフトーン膜１１は、ケイ素の他に、窒素（Ｎ）を含有する材料で形成されていることが好ましい。このようなハーフトーン膜１１は、フッ素系ガスを用いたドライエッチングによってパターニングが可能であり、以下に説明するクロム（Ｃｒ）を含有する材料で形成された遮光膜１３に対して、十分なエッチング選択性を有したパターニングが可能である。
【００３３】
またハーフトーン膜１１は、フッ素系ガスを用いたドライエッチングによってパターニングが可能であれば、さらに、半金属元素、非金属元素、金属元素から選ばれる１以上の元素を含有していてもよい。
【００３４】
このうち、半金属元素は、ケイ素に加え、いずれの半金属元素であってもよい。非金属元素は、窒素に加え、いずれの非金属元素であっても良く、例えば酸素（Ｏ）、炭素（Ｃ）、フッ素（Ｆ）および水素（Ｈ）から選ばれる一以上の元素を含有させると好ましい。また金属元素は、モリブデン（Ｍｏ）、タングステン（Ｗ）、チタン（Ｔｉ）、タンタル（Ｔａ）、ジルコニウム（Ｚｒ）、ハフニウム（Ｈｆ）、ニオブ（Ｎｂ）、バナジウム（Ｖ）、コバルト（Ｃｏ）、クロム（Ｃｒ）、ニッケル（Ｎｉ）、ルテニウム（Ｒｕ）、スズ（Ｓｎ）、ホウ素（Ｂ）、ゲルマニウム（Ｇｅ）が例示される。
【００３５】
このような元素を含有するハーフトーン膜１１として、例えばＭｏＳｉＮで構成されたものが例示される。
【００３６】
またハーフトーン膜１１は、露光光に対して所定の位相差と所定の透過率となるように、屈折率ｎ、消衰係数ｋ、および膜厚が設定され、その屈折率ｎおよび消衰係数ｋとなるように、膜材料の組成や成膜条件を調整して成膜される。一例として、露光光がＡｒＦエキシマレーザ光である場合、位相差は例えば１５０［ｄｅｇ］〜１８０［ｄｅｇ］であり、透過率は１％〜３０％である。
【００３７】
またスパッタ法によるハーフトーン膜１１の成膜においては、ハーフトーン膜１１を構成する材料を所定の組成比で含有するスパッタリングターゲットおよびスパッタガスを用い、さらには必要に応じてアルゴン（Ａｒ）およびヘリウム（Ｈｅ）等の不活性ガスをスパッタガスとして用いた成膜が行われる。
【００３８】
スパッタ法によってハーフトーン膜１１を成膜した後には、後処理として所定の加熱温度でのアニール処理を行う。
【００３９】
＜遮光膜１３の成膜＞
次に、ハーフトーン膜１１上に、例えばスパッタ法によって遮光膜１３を成膜する。遮光膜１３は、ここで成膜する遮光膜１３は、クロムを含有する材料膜であって、単層で成膜してもよく、図示したような下層１３ａと上層１３ｂとの２層構造で成膜してもよく、さらに多層の複数層で成膜してもよい。遮光膜１３を複数層として成膜する場合には、クロム（Ｃｒ）の含有量を変化させた各層を成膜する。
【００４０】
ここでクロム系薄膜は、パターニングの際のエッチングガスに塩素を主体とした酸素との混合ガスを使用するが、次に成膜するケイ素系材料からなるハードマスク膜１５は塩素系ガスに対して強靭なエッチング耐性を有する。このため、ケイ素系材料からなるハードマスク膜１５をマスクにして、クロム系薄膜によって構成された遮光膜１３をエッチングする際には、高いエッチング選択性でパターニングエッチングが可能である。
【００４１】
また遮光膜１３は、クロム金属のほか、クロムに酸素、窒素、炭素、ホウ素、水素およびフッ素から選ばれる一以上の元素を含有する材料を含有していてもよい。さらにこの遮光膜１３には、光学濃度（ＯＤ）を維持しつつも、膜全体のエッチングレートの低下を抑制することを目的として、インジウム（Ｉｎ）、スズ（Ｓｎ）、およびモリブデン（Ｍｏ）から選ばれる少なくとも1以上の金属元素（インジウム等金属元素）を含有していても
よい。
【００４２】
このような遮光膜１３は、酸素含有塩素系ガスを用いたドライエッチングによってパターニングが可能である。また、この遮光膜１３はケイ素（Ｓｉ）を含有する材料で形成されたハーフトーン膜１１との間で十分なエッチング選択性を有しており、ハーフトーン膜１１にほとんどダメージを与えずに遮光膜１３をエッチング除去することが可能である。この遮光膜１３は、以下に説明するケイ素（Ｓｉ）を含有する材料で形成されたハードマスク膜１５に対して十分なエッチング選択性を有しており、このハードマスク膜１５をマスクとした遮光膜１３のパターニングが可能である。
【００４３】
また以上のような遮光膜１３は、ドライエッチングにおいての形状精度が確保され、かつ露光転写工程で用いられる露光光に対して所定値以上の光学濃度（ＯＤ）を有するように、各層の組成や膜厚が設定して成膜される。
【００４４】
スパッタ法による遮光膜１３の成膜においては、遮光膜１３の各層を構成する材料を所定の組成比で含有するスパッタリングターゲットおよびスパッタガスを用い、さらには必要に応じてアルゴン（Ａｒ）およびヘリウム（Ｈｅ）等の不活性ガスをスパッタガスとして用いた成膜が行われる。
【００４５】
＜ハードマスク膜１５の成膜＞
次いで遮光膜１３上に、例えばスパッタ法によってハードマスク膜１５を成膜する。ここで成膜するハードマスク膜１５は、ケイ素（Ｓｉ）を含有する膜であって、遮光膜１３にパターンを形成するためのドライエッチングが終わるまでの間、エッチングマスクとして機能するだけの極薄い膜厚を有して成膜される。
【００４６】
このようなハードマスク膜１５は、ケイ素（Ｓｉ）の他に、酸素（Ｏ）、窒素（Ｎ）、炭素（Ｃ）、ホウ素（Ｂ）および水素（Ｈ）から選らばれる１以上の元素を含有する材料を用いて成膜される。
【００４７】
このうち、ここではケイ素（Ｓｉ）と共に、酸素（Ｏ）および窒素（Ｎ）のうちの少なくとも一方からなるハードマスク膜１５を成膜することが好ましい。ここのようなハードマスク膜１５を構成する材料の具体例としては、酸化シリコン（ＳｉＯ２）、窒化シリコン（ＳｉＮ）、酸化窒化シリコン（ＳｉＯＮ）等が挙げられる。これらの材料からなるハードマスク膜１５は、クロム（Ｃｒ）を含有する材料で形成された遮光膜１３との間で十分なエッチング選択比を有しており、しかも遮光膜１３にほとんどダメージを与えずに、ハードマスク膜１５をエッチング除去することが可能である。
【００４８】
またこれらの材料からなるハードマスク膜１５は、下層のクロム（Ｃｒ）を含有する材料で形成された遮光膜１３との間で十分なエッチング選択比を有しているため、極薄膜であっても十分にエッチングマスクとして機能する。このため、１．５ｎｍ〜１５ｎｍ未満の膜厚で成膜されることとする。
【００４９】
またスパッタ法によるハードマスク膜１５の成膜においては、ハードマスク膜１５を構成する材料を所定の組成比で含有するスパッタリングターゲットおよびスパッタガスを用い、さらには必要に応じてアルゴン（Ａｒ）およびヘリウム（Ｈｅ）等の不活性ガスをスパッタガスとして用いた成膜が行われる。
【００５０】
ここで成膜されたハードマスク膜１５の表面Ｓは、ハードマスク膜１５を構成するケイ素（Ｓｉ）に対してヒドロキシル基（−ＯＨ）が結合したシラノール基で覆われ、これによって親水性表面となっている。
【００５１】
＜改質処理工程＞
次に、図１Ｂに示すように、有機ケイ素化合物を用いた処理により、ハードマスク膜１５の表面Ｓのシラノール基を化学修飾基で修飾する改質処理工程を行う。この改質処理工程は、ハードマスク膜１５の表面Ｓの水接触角が、室温２３℃において４０°以上５５°以下となるように実施するところが重要である。
【００５２】
改質処理工程で用いられる有機ケイ素化合物は、ハードマスク膜１５の表面Ｓのシラノール基（−ＳｉＯＨ）と結合可能な官能基と、次の工程で形成するレジスト膜との親和性に優れる疎水性の官能基とを有する化合物である。
【００５３】
シラノール基（−ＳｉＯＨ）と結合可能な官能基としては、例えば、アミノ基、ヒドロキシル基、クロライド基などが挙げられ、アミノ基、ヒドロキシル基が好ましく例示される。
【００５４】
レジスト膜との親和性に優れる官能基としては、レジスト膜を構成するレジスト材料がいかなる成分であるかに応じて適宜決定することができ、例えばレジスト材料と共有結合または水素結合のような化学結合する官能基、または疎水―疎水相互作用等によって結合する官能基が選択される。
【００５５】
例えば、レジスト材料と化学結合する官能基としては、アルキルスルフォン酸基、アルキルアミン基、アルキルカルボン酸基が例示される。またレジスト材料と、疎水―疎水相互作用によって結合する官能基としてはアルキル基が例示される。
【００５６】
以上のような官能基を備えた有機ケイ素化合物の具体例としては、１，１，３，３−テトラメチルジシラザン、ヘキサメチルジシラザン（ＨＭＤＳ）、ビニルトリメチルシラン、ヘキサメチルジシラン、メチルシラン、ジメチルシラン、トリメチルシラン、ジエチルシラン、プロピルシラン、フェニルシラン、ビニルトリエトキシシラン、テトラメトキシシラン、フェニルトリエトキシシラン、メチルトリエトキシシラン、オクタメチルシクロテトラシロキサン等が挙げられる。
【００５７】
また、これらの有機ケイ素化合物の中でも、ヘキサメチルジシラザン（ＨＭＤＳ）が好ましく用いられる。ヘキサメチルジシラザン（ＨＭＤＳ）は、トリメチルシリル基［−Ｓｉ（ＣＨ３）３］で置換されたアミン化合物であり、ハードマスク膜１５の表面Ｓのシラノール基（−ＳｉＯＨ）に結合可能な官能基としてアミノ基を有し、レジスト膜との親和性に優れる官能基としてレジスト材料と疎水―疎水相互作用によって結合するメチル基を有する。
【００５８】
このようなヘキサメチルジシラザン（ＨＭＤＳ）を用いた改質処理工程によれば、ハードマスク膜１５の表面Ｓのシラノール基（−ＳｉＯＨ）と、ヘキサメチルジシラザン（ＨＭＤＳ）とが反応し、シラノール基（−ＳｉＯＨ）に対して、ヘキサメチルジシラザン（ＨＭＤＳ）のトリメチルシリル基［−Ｓｉ（ＣＨ３）３］が化学修飾基として結合する。これにより、もともとケイ素（Ｓｉ）を含有するハードマスク膜１５の表面にトリメチルシリル基［−Ｓｉ（ＣＨ３）３］が結合する。このため、疎水化度以外の膜質をほとんど変化させることのなくハードマスク膜１５の表面の改質処理が施される。このような改質処理は、ケイ素を含有する材料からなる基板１０において、ヘキサメチルジシラザン（ＨＭＤＳ）が供給された面も同様に進行する。また、この反応により、発生するアンモニアは、アンモニアガスとして速やかに排出される。
【００５９】
以上のような有機ケイ素化合物を用いた改質処理工程は、ハードマスク膜１５の表面Ｓに対して、有機ケイ素化合物を供給することによって行われる。
【００６０】
このような改質処理工程は、処理時間、ハードマスク膜１５の表面Ｓに対する有機ケイ素化合物の供給流量、および処理温度のうちの少なくとも１つを制御することにより、シラノール基に対する化学修飾基の結合量を調整する。これにより、ハードマスク膜１５の表面Ｓの水接触角を、室温２３℃において４０°以上５５°以下の範囲とする。またこの改質処理工程、シラノール基に対する化学修飾基による被覆率を、飽和被覆率を１００％とした場合に４５％以上８５％以下の範囲として実施してもよい。尚、水接触角の測定は、接触角計によって測定することができる。また化学修飾基による被覆率は、化学修飾基のイオン等を直接的または間接的に測定できる質量分析装置（例えばＴＯＦ−ＳＩＭＳ）によって測定することができる。
【００６１】
＜レジスト膜１７の成膜＞
次に図１Ｃに示すように、化学修飾基の結合によって改質処理されたハードマスク膜１５の表面Ｓ上に、レジスト膜１７を形成する。レジスト膜１７の形成は、例えばスピンコート法のような塗布法によるレジスト材料層の成膜と、その後の処理とを行う。ここで形成するレジスト膜１７は、特に材料限定されることはないが、微細パターンを形成する場合に有効であるため、化学増幅型レジストに適用することが好ましい。また、ネガ型、ポジ型のいずれのレジストにも適用可能であるが、ネガ型に適用すると効果的である。
【００６２】
以上により、基板１０上に、ハーフトーン膜１１、遮光膜１３、ハードマスク膜１５、およびレジスト膜１７をこの順に積層したマスクブランク１が得られる。
【００６３】
≪転写用マスクの製造方法≫
図２および図３は、実施形態の転写用マスクの製造方法を説明するための断面工程図である。これらの図に示す転写用マスクの製造方法は、図１を用いて説明した製造方法によって得られたハーフトーン型のマスクブランク１を用いた転写用マスクの製造方法である。以下に、図２および図３に基づき、転写用マスクの製造方法を説明する。尚、図２および図３においては、図１を用いて説明した構成要素と同一の構成要素には同一の符号を付し、重複する説明は省略する。
【００６４】
＜レジストパターンの形成＞
先ず、図２Ａに示すように、リソグラフィー法によりレジスト膜１７に第１のレジストパターン１７ａを形成する。ここでは先ず、マスクブランク１におけるレジスト膜１７に対して、ハーフトーン膜１１に形成すべき位相シフトパターンとアライメントマークパターンとを露光描画する。この露光描画には、電子線が用いられる場合が多い。この際、基板１０における中央部分を位相シフトパターン形成領域１０ａとし、ここに位相シフトパターンに対応するパターンを露光描画する。また、位相シフトパターン形成領域１０ａの外周領域１０ｂには、位相シフトパターンを形成せずアライメントマーク等のパターンを露光描画する。
【００６５】
その後、レジスト膜１７に対してＰＥＢ処理、現像処理、リンス処理、およびスピン乾燥処理を行う。これにより、位相シフトパターンおよびアライメントマークパターンを有する第１のレジストパターン１７ａを形成する。
【００６６】
＜ハードマスク膜１５のパターニング＞
次いで図２Ｂに示すように、減圧処理室内において、第１のレジストパターン１７ａをマスクとして、フッ素系ガスを用いたハードマスク膜１５のドライエッチングを行い、ハードマスク膜１５をパターニングしてハードマスクパターン１５ａを形成する。しかる後、第１のレジストパターン１７ａを除去する。なお、ここで、第１のレジストパターン１７ａを除去せず残存させたまま、遮光膜１３のドライエッチングを行ってもよい。この場合でも、遮光膜１３のドライエッチングの途上で第１のレジストパターン１７ａは消失する。
【００６７】
＜ハーフトーン膜１１および遮光膜１３のパターニング＞
次に図２Ｃに示すように、引き続き減圧処理室内において、ハードマスクパターン１５ａをマスクとして、塩素系ガスと酸素ガスとの混合ガス（酸素含有塩素系ガス）を用いた遮光膜１３のドライエッチングを行い、クロムと共にインジウム等金属元素を含有する遮光膜１３をパターニングする。これにより、ケイ素を含有するハードマスク膜１５に対して、きわめて高いエッチング選択性で遮光膜１３をエッチングし、遮光膜パターン１３ａａを形成する。
【００６８】
その後、図２Ｄに示すように、遮光膜パターン１３ａａをマスクとして、フッ素系ガスを用いたハーフトーン膜１１のドライエッチングを行ない、ケイ素を含有する材料で形成されたハーフトーン膜１１をパターニングする。これにより、基板１０における位相シフトパターン形成領域１０ａに、ハーフトーン膜１１をパターニングしてなる位相シフトパターン２０ａを形成する。また、基板１０における外周領域１０ｂに、遮光膜１３とハーフトーン膜１１とを貫通する孔形状のアライメントマークパターン２０ｂを形成する。尚、このようなケイ素を含有する材料で形成されたハーフトーン膜１１のドライエッチングにおいては、ケイ素を含有する材料で形成されたハードマスクパターン１５ａも同時に除去される。
【００６９】
次に、図３Ｅに示すように、基板１０における外周領域１０ｂを覆う形状で、第２のレジストパターン３１を形成する。この際、先ず基板１０上に、レジスト膜をスピン塗布法によって形成する。次に、基板１０における外周領域１０ｂを覆う形状でレジスト膜が残されるように、当該レジスト膜に対して露光を行い、その後レジスト膜に対して現像処理等の所定の処理を行う。これにより、基板１０における外周領域１０ｂを覆う形状で、第２のレジストパターン３１を形成する。
【００７０】
その後、図３Ｆに示すように、第２のレジストパターン３１をマスクとして、塩素系ガスと酸素ガスとの混合ガスを用いた遮光膜１３のドライエッチングを行い、外周領域１０ｂを覆う帯状に遮光膜１３をパターニングしてなる遮光パターン２０ｃを形成する。
【００７１】
次いで、図３Ｇに示すように、第２のレジストパターン３１を除去し、洗浄等の所定の処理を行う。以上により、転写用マスク２が得られる。
【００７２】
≪実施形態の効果≫
以上説明した実施形態のマスクブランクの製造方法によれば、ケイ素を含有するハードマスク膜１５の表面の水接触角を４０°以上としたことにより、成膜時には親水性であったハードマスク膜１５の表面が適度に疎水化され、レジスト膜１７との密着性を確保することが可能になる。そして、この製造方法によって作製されたマスクブランク１を用いた転写用マスクの製造方法によれば、図２Ａを用いて説明したように、リソグラフィー処理によって第１のレジストパターン１７ａを形成した場合のパターン倒れを防止することが可能になる。
【００７３】
これに対し水接触角が４０°未満の場合、すなわち改質処理が不十分な場合、ハードマスク膜１５の表面の親水性が高すぎるため、レジスト膜１７との密着性を確保することが困難であり、パターン倒れを防止することはできない。尚、例えば有機ケイ素化合物としてヘキサメチルジシラザン（ＨＭＤＳ）を用いた場合のハードマスク膜１５の改質処理においては、その処理速度から水接触角を４０°未満の範囲での制御は困難である。したがって、４０°以上の範囲での制御が可能である。
【００７４】
さらに実施形態のマスクブランクの製造方法によれば、ハードマスク膜１５の表面の水接触角を５５°以下としたことにより、ハードマスク膜１５の表面が疎水化され過ぎることを防止している。ハードマスク膜１５上に残存する水滴の高さが制限されて表面積を確保することができる。したがって、水滴が残存した場合であっても、その蒸発（蒸散）効率を確保することができる。そして、この製造方法によって作製されたマスクブランク１を用いた転写用マスクの製造方法によれば、図２Ａを用いて説明したリソグラフィー処理の後に第１レジストパターン１７ａ間に水滴が残っていたとしても、図２Ｂを用いて説明したハードマスク膜１５のドライエッチングに際しての減圧処理において、水滴を氷化させることなく蒸発させて除去することができる。
【００７５】
これに対し水接触角が５５°を超えると、付着した水滴の高さが高くなるため、水滴が蒸発し難く処理表面に残存し易いため、上述した減圧処理において氷化し、レジストパターン１７ａ間に異物として残存してしまうのである。
【００７６】
以上の結果、実施形態で説明した改質処理を実施するマスクブランクの製造方法およびその後の転写マスクの製造方法によれば、以降の実施例でも示すように、リソグラフィー処理によってレジスト膜１７にレジストパターンを形成した場合のパターン倒れを防止しつつも、リソグラフィー処理後にレジストパターン間に残存する水滴を氷化させることなく効率的に蒸発させることができ、これによりレジストパターンをマスクにしたハードマスク膜１５のエッチングを形状精度良好に実施することが可能になる。
【００７７】
尚、以上においてはマスクブランク１の製造方法の実施形態として、ハーフトーン型のマスクブランクの製造方法を例示した。しかしながら、本発明のマスクブランクの製造方法は、ケイ素を含有するハードマスク膜１５に接してレジスト膜１７を形成する工程を有するマスクブランクの製造方法に広く適用可能であり、同様の効果を得ることが可能である。
【００７８】
このような例として、例えばバイナリー型のマスクブランクを例示することができる。バイナリー型のマスクブランクの製造方法に本発明を適用する場合、基板１０上に、例えばクロム系材料を用いた遮光膜を成膜し、この上部にケイ素を含有するハードマスク膜を成膜した後、このハードマスク膜の表面に対して上述した改質処理工程を行えばよく、同様の効果を得ることが可能である。
【実施例】
【００７９】
以下、実施例により、本発明の実施の形態をさらに具体的に説明する。
【００８０】
≪実施例１≫
［マスクブランクの製造］
図１を用いて説明した第１実施形態のマスクブランク１を以下のように製造した。先ず図１Ａに示すように、主表面の寸法が約１５２ｍｍ×約１５２ｍｍで、厚さが約６．２５ｍｍの合成石英ガラスからなる透光性基板１０を準備した。この基板１０は、周端面及び主表面Ｓが所定の表面粗さに研磨され、その後、所定の洗浄処理および乾燥処理を施されたものである。
【００８１】
次に、基板１０上に、スパッタ成膜によって、ハーフトーン膜１１、遮光膜１３の下層１３ａ、遮光膜１３の上層１３ｂ、ハードマスク膜１５をこの順に成膜した。スパッタ成膜には、ＤＣスパッタリング方式の枚葉式成膜装置を用いた。各層の材料構成および膜厚は、次の通りである。
【００８２】
・ハーフトーン膜１１：ＭｏＳｉＮ、膜厚６９ｎｍ
・下層１３ａ：ＣｒＯＮ、膜厚４７ｎｍ
・上層１３ｂ：ＣｒＮ、膜厚５ｎｍ
・ハードマスク膜１５：ＳｉＯＮ、膜厚５ｎｍ
【００８３】
尚、ハーフトーン膜１１をスパッタ成膜した後には、成膜後の後処理として４５０℃で３０分間のアニール処理を行った。アニール処理後のハーフトーン膜１１について、位相シフト量測定装置でＡｒＦエキシマレーザ光の波長（約１９３ｎｍ）に対する透過率および位相差を測定したところ、透過率は６．４％、位相差が１７５°であった。
【００８４】
以上のスパッタ成膜の後、図１Ｂに示すように、ハードマスク膜１５の表面に対して、有機ケイ素化合物としてヘキサメチルジシラザン（ＨＭＤＳ）を用いた改質処理を行った。ここでは、複数のサンプル１〜サンプル１２に対して、処理時間、およびヘキサメチルジシラザン（ＨＭＤＳ）の供給量を変化させた各処理条件で改質処理を実施した。これにより、各サンプル１〜サンプル１２におけるハードマスク膜１５の表面Ｓの水接触角を調整した。この際、サンプル１１の作製においては、ハードマスク膜１５の表面における化学修飾基での修飾が飽和状態となる条件で改質処理を行った。またサンプル１２の作製においては、改質処理の工程を実施しなかった。尚、化学修飾基は、トリメチルシリル基［Ｓｉ（ＣＨ３）３］である。
【００８５】
下記表１には、各サンプル１〜サンプル１２における改質処理後のハードマスク膜１５の表面の水接触角を示す。ハードマスク膜１５の表面の水接触角は、協和界面化学株式会社製全自動接触角計 ＤＭ―７０１を用い、室温２３℃の雰囲気内にて測定した。
【００８６】
また下記表１には、各サンプル１〜サンプル１２における改質処理後の、化学修飾基［ヘキサメチルジシラザン（ＨＭＤＳ）］による被覆率を、サンプル１１の被覆率を飽和被覆率１００とした場合の相対値として示した。
化学修飾基［ヘキサメチルジシラザン（ＨＭＤＳ）］による被覆率は、以下のようにして求めた。
【００８７】
先ず、各サンプル１〜サンプル１２において、ハードマスク膜１５の表面に残ったシラノール基を、臭素を含有するケイ素化合物基によって十分に化学修飾した。次いで、各サンプル１〜サンプル１２について、ＴＯＦ−ＳＩＭＳを用いた表面分析を行い、臭素を含有するケイ素化合物基に由来する二次イオンの検出強度Ａを測定した。そして、改質処理を行っていないサンプル１２の検出強度Ａを基準値Ｂとし、（基準値Ｂ−検出強度Ａ）／基準値Ｂを、各サンプル１〜サンプル１２におけるヘキサメチルジシラザン（ＨＭＤＳ）による被覆率として算出し、算出した被覆率をサンプル１１の被覆率を１００とした相対値に換算した。
【００８８】
次に図１Ｃに示すように、ハードマスク膜１５上に、化学増幅型ネガレジスト（富士フィルムエレクトロニクスマテリアルズ社製  ＳＬＮ−００９＋）をスピン塗布し、その後乾燥処理することにより、膜厚８０ｎｍのレジスト膜１７を形成した。
【００８９】
以上の手順により、基板１０上に、ハーフトーン膜１１、２層構造の遮光膜１３、ハードマスク膜１５、およびレジスト膜１７をこの順に積層した構造を備えたマスクブランク１を製造した。
【００９０】
［ハードマスク膜１５のパターニング］
次に、電子線描画機を用いて、レジスト膜１７に対して所定のデバイスパターンを描画した。ここでは、デバイスパターンとして、ハーフトーン膜１１に形成すべき位相シフトパターンに対応するパターンであって、ラインアンドスペースを含むパターンを描画した。ここでの描画は、ＳＲＡＦパターンのパターン寸法に対応する４０ｎｍ幅のラインアンドスペースの位相シフトパターンの形成を目的とした。
【００９１】
次に、レジスト膜１７に対して、２．３８％ＴＭＡＨ（テトラメチアンモニウムハイドライド）水溶液を現像液として現像処理を施した後、純水（イオン交換水）を用いたリンス処理を行った。
【００９２】
リンス処理後のレジストパターン付基板をスピン乾燥した。この際、回転数１５００ｒｐｍ、乾燥時間４００秒とした。これにより、レジスト膜１７をパターニングしてなる第１のレジストパターン１７ａ（図２Ａ参照）を完成させた。
【００９３】
次に、第１のレジストパターン１７ａをマスクとして、ハードマスク膜１５のドライエッチングを行い、ハードマスクパターン１５ａ（図２Ｂ参照）を形成した。ドライエッチングにおいては、エッチングガスとしてフッ素系ガス（ＳＦ６）を用い、エッチング時間は２０秒とした。
【００９４】
［ハードマスクパターンの評価］
以上のようにして形成したハードマスクパターン１５ａについて、その形状を評価した。ここでは、ハードマスクパターン１５ａに形成された抜き不良、すなわち第１のレジストパターン１７ａをマスクとしたハードマスク膜１５のエッチング不良のうち、パターン残りによる欠陥数をカウントした。この結果を下記表１に合わせて示す。欠陥数のカウントは、レーザーテック株式会社製マスクブランクス欠陥検査装置（ＭＡＧＩＣＳシリーズ
Ｍ２３５１）を使用して実施した。
【００９５】
【表１】
2019133193.tif 000003
【００９６】
表１に示すように、ハードマスク膜１５の表面に対する改質処理後の水接触角が４０°以上５５°以下、化学修飾基による被覆率４５％以上８５％以下の範囲のサンプル１〜サンプル７では、ハードマスクパターン１５ａの欠陥数５０個以下に抑えられている。これに対して、水接触角および化学修飾基による被覆率が上記範囲から外れているサンプル８〜サンプル１１は、欠陥数が２００以上であった。尚、サンプル１２は、ハードマスク膜１５の表面に対する改質処理後を実施していないため、第１レジストパターン１７ａにパターン倒れが発生したため、ハードマスク膜１５ａのドライエッチングを実施しなかった。
【００９７】
以上の結果から、本発明の適用により、ケイ素系化合物を用いて構成されたハードマスク膜１５を高精度にパターニングすることが可能なマスクブランク１が得られることが確認された。またハードマスク膜１５を高精度にパターニングしてなるハードマスクパターン１５ａをマスクとして用いることで、遮光膜１３およびハーフトーン膜１１を形状精度良好にエッチングすることができるため、本発明の適用により、形状精度の良好な微細パターンを有する転写用マスクが得られることが確認された。
【符号の説明】
【００９８】
１…マスクブランク
２…転写用マスク
１０…基板、
１１…ハーフトーン膜（パターニング材料膜）
１３…遮光膜（パターニング材料膜、クロムを含有する材料膜）
１５…ハードマスク膜
１７…レジスト膜
１７ａ…第１のレジストパターン
３１…第２のレジストパターン
ｄ…ハードマスク膜の膜厚
【図１】
2019133193.tif 000004
【図２】
2019133193.tif 000005
【図３】
2019133193.tif 000006